КАТАЛИЗАТОР, ПОДХОДЯЩИЙ ДЛЯ ГИДРООБРАБОТКИ, СОДЕРЖАЩИЙ МЕТАЛЛЫ ГРУПП VIII И VIB, И ЕГО ПОЛУЧЕНИЕ С ИСПОЛЬЗОВАНИЕМ ЛИМОННОЙ КИСЛОТЫ И С1-С4-ДИАЛКИЛСУКЦИНАТА

-1
1. Катализатор, содержащий аморфную подложку на основе оксида алюминия, по меньшей мере один С1-С4-диалкилсукцинат, лимонную кислоту, фосфор и гидрирующую-дегидрирующую группу, содержащую по меньшей мере один элемент группы VIII и по меньшей мере один элемент группы VIB, причем спектр комбинационного рассеяния катализатора содержит полосы 990 и/или 974 см, характеристические для по меньшей мере одного гетерополианиона Кеггина, характеристические полосы указанного сукцината и основные характеристические полосы лимонной кислоты.
-1
-1
-1
2. Катализатор по п. 1, в котором диалкилсукцинат является диметилсукцинатом и в спектре комбинационного рассеяния которого присутствуют основные полосы 990 и/или 974 см, являющиеся характеристическими для гетерополианионов Кеггина, полоса 853 см, являющаяся характеристической для диметилсукцината, и полосы 785 и 956 см, являющиеся характеристическими для лимонной кислоты.
-1
3. Катализатор по одному из предыдущих пунктов, дополнительно содержащий уксусную кислоту, спектр комбинационного рассеяния которого содержит полосу 896 см, являющуюся характеристической для уксусной кислоты.
4. Катализатор по п. 1 или 2, в котором диалкилсукцинат является диэтилсукцинатом, дибутилсукцинатом или диизопропилсукцинатом.
5. Катализатор по п. 1, в котором подложка содержит более 25 вес.% оксида алюминия.
6. Катализатор по п. 1 или 5, содержащий подложку, состоящую
из оксида алюминия или состоящую из алюмосиликата.
7. Катализатор по п. 1 или 2, дополнительно содержащий бор и/или фтор.
8. Катализатор по п. 1 или 2, в котором гидрирующая-дегидрирующая группа содержит молибден, никель и/или кобальт.
9. Катализатор по п. 1 или 2, подвергнутый сульфированию.
10. Способ получения катализатора по одному из предыдущих пунктов, где указанный способ включает следующие последовательные этапы:
ab) приготовление предшественника катализатора, содержащего элементы гидрирующей-дегидрирующей группы, необязательно, фосфор, причем указанный предшественник подвергнут термообработке,
c) по меньшей мере один этап пропитки пропиточным раствором, содержащим по меньшей мере один С1-С4-диалкилсукцинат, лимонную кислоту и по меньшей мере одно соединение фосфора, если все требуемое количество фосфора не было полностью введено пропиткой на этапе ab), и, необязательно, уксусную кислоту,
d) этап созревания,
e) этап сушки при температуре менее 200°С, без последующего этапа обжига.
11. Способ получения катализатора по одному из пп. 1-9, где указанный способ включает следующие последовательные этапы:
а) по меньшей мере один этап пропитки аморфной подложки на основе оксида алюминия по меньшей мере одним раствором, содержащим элементы гидрирующей-дегидрирующей группы и, необязательно, фосфор,
b) сушка при температуре менее 180°С, необязательно с последующим обжигом при температуре по меньшей мере 350°С, предпочтительно от 420 до 520°С;
c) по меньшей мере один этап пропитки пропиточным раствором, содержащим по меньшей мере один С1-С4-диалкилсукцинат, лимонную кислоту и по меньшей мере одно соединение фосфора, если все требуемое количество фосфора не было введено на этапе а), и, необязательно, уксусную кислоту,
d) этап созревания,
e) этап сушки при температуре менее 200°С, без последующего этапа обжига.
12. Способ получения катализатора по одному из пп. 1-9, где указанный способ включает следующие последовательные этапы:
а'b') регенерация отработанного катализатора, содержащего гидрирующую-дегидрирующую группу и, необязательно, фосфор,
c) по меньшей мере один этап пропитки пропиточным раствором, содержащим по меньшей мере один С1-С4-диалкилсукцинат, лимонную кислоту и, необязательно, по меньшей мере одно соединение фосфора, если все требуемое количество фосфора не было введено в катализатор на этапе а'b'), и, необязательно, уксусную кислоту,
d) этап созревания,
e) этап сушки при температуре ниже 200°С, без последующего этапа обжига.
13. Способ по п. 11, в котором гидрирующую-дегидрирующую группу вводят полностью на этапе а).
14. Способ по одному из пп. 10-13, в котором этап с) осуществляют в присутствии воды и/или этанола.
15. Способ по одному из пп. 10-13, в котором диалкилсукцинат и лимонную кислоту вводят в пропиточный раствор на этапе с) в количестве, соответствующем мольному отношению диалкилсукцината к элементу(ам) группы VIB, введенному(ым) пропиткой в предшественник катализатора, составляющему от 0,15 до 2 моль/моль, и при мольном отношении лимонной кислоты к элементу(ам) группы VIB, введенному(ым) пропиткой в предшественник катализатора, от 0,05 до 5 моль/моль.
16. Способ по п. 15, в котором пропиточный раствор дополнительно содержит уксусную кислоту, мольное отношение количества уксусной кислоты к количеству пропитанного элемента или элементов группы VIB предшественника катализатора составляет от 0,1 до моль/моль, и мольное отношение суммарного количества лимонной кислоты и уксусной кислоты к количеству пропитанного элемента или элементов группы VIB предшественника катализатора составляет от 0,15 до 6 моль/моль.
17. Способ по одному из пп. 10-13, в котором этап d) проводится при температуре от 17 до 50°С.
18. Способ по одному из пп. 10-13, в котором этап е) проводится при температуре от 80 до 180°С, без последующего обжига.
19. Способ по одному из пп. 10-13, в котором количество фосфора, введенного пропиткой, составляет от 0,1 до 20 вес.% (выражено в весе оксида относительно предшественника катализатора после термообработки на этапе ab) или b)),
количество элемента(ов) группы VIB составляет от 5 до 40 вес.% (выражено в весе оксида относительно предшественника катализатора после термообработки на этапе ab) или b)), количество элемента(ов) группы VIII составляет от 1 до 10 вес.% (выражено в весе оксида относительно предшественника катализатора после термообработки на этапе ab) или b)).
20. Способ по одному из пп. 10-13, в котором продукт, полученный после этапа е), подвергают этапу сульфирования.
21. Способ гидрообработки углеводородного сырья в присутствии катализатора по одному из пп. 1-9 или полученного способом по одному из пп. 10-20.
22. Способ по п. 21, в котором гидрообработка является гидрообессериванием, гидродеазотированием, гидродеметаллизацией, гидрированием ароматических углеводородов или гидроконверсией.
23. Способ по п. 22, в котором гидрообработка является глубоким гидрообессериванием газойля.